МУЛЬТИМОДАЛЬНАЯ СМЕСЬ ПОЛИМЕРОВ, КЛЕЙ-РАСПЛАВ, СОДЕРЖАЩИЙ УКАЗАННУЮ СМЕСЬ, И ПРИМЕНЕНИЕ УКАЗАННОГО КЛЕЯ

1. Мультимодальная смесь полимеров, содержащая по меньшей мере три фракции, определяемые при помощи элюционного фракционирования при повышении температуры, причем указанная смесь содержит:
4
20
первый полимер на основе пропилена, причем указанный первый полимер на основе пропилена представляет собой гомополимер пропилена или сополимер пропилена и по меньшей мере одного звена, выбранного из группы, состоящей из этилена и С-С альфа-олефина;
4
20
второй полимер на основе пропилена, причем указанный второй полимер на основе пропилена представляет собой гомополимер пропилена или сополимер пропилена и по меньшей мере одного звена, выбранного из группы, состоящей из этилена и С - С альфа-олефина; причем указанный второй полимер на основе пропилена отличается от указанного первого полимера на основе пропилена;
4
20
третий полимер на основе пропилена, причем указанный третий полимер на основе пропилена представляет собой гомополимер пропилена или сополимер пропилена и по меньшей мере одного звена, выбранного из группы, состоящей из этилена и С-С альфа-олефина; причем указанный третий полимер на основе пропилена отличается от указанных первого полимера на основе пропилена и второго полимера на основе пропилена;
причем указанная мультимодальная смесь полимеров имеет средневесовую молекулярную массу (Mw) от примерно 5000 г/моль до примерно 250000 г/моль; и
причем, будучи подвергнута элюционному фракционированию при повышении температуры, указанная мультимодальная смесь полимеров демонстрирует:
первую фракцию, растворимую при -15°С в ксилоле или дихлорбензоле, причем указанная первая фракция имеет содержание изотактических (мм) триад от примерно 55 мол.% до примерно 85 мол.%;
вторую фракцию, нерастворимую при -5°С в ксилоле или дихлорбензоле и растворимую при 40°С в ксилоле или дихлорбензоле, и
третью фракцию, нерастворимую при 70°С в ксилоле или дихлорбензоле, причем указанная третья фракция имеет содержание изотактических (мм) триад от примерно 85 мол.% до примерно 98 мол.%.
2. Мультимодальная смесь полимеров по п. 1, отличающаяся тем, что указанная первая фракция, растворимая при -15°С, составляет по меньшей мере 50 мас.% мультимодального полимера.
3. Мультимодальная смесь полимеров по п. 1, имеющая Mw от примерно 10000 г/моль до примерно 150000 г/моль.
4. Мультимодальная смесь полимеров по п. 1, имеющая Mw от примерно 20000 г/моль до примерно 60000 г/моль.
5. Мультимодальная смесь полимеров по п. 1, имеющая ММР от примерно 1,8 до примерно 3,5.
6. Мультимодальная смесь полимеров по п. 1, имеющая ММР от примерно 1,9 до примерно 3,2.
7. Мультимодальная смесь полимеров по п. 1, имеющая ММР от примерно 2,0 до примерно 3,0.
8. Мультимодальная смесь полимеров по п. 1, которая представляет собой трехреакторную смесь.
9. Мультимодальная смесь полимеров по п. 1, которая представляет собой растворную смесь.
10. Мультимодальная смесь полимеров по п. 1, которая находится в форме гранулы полимера.
11. Мультимодальная смесь полимеров по п. 1, в которой первый полимер на основе пропилена содержит сополимер пропилена и этилена, второй полимер на основе пропилена содержит сополимер пропилена и этилена и третий полимер на основе пропилена содержит сополимер пропилена и этилена.
12. Композиция клея-расплава, содержащая:
1) от примерно 40 до примерно 97% по массе мультимодальной смеси полимеров по п. 1;
2) от примерно 1 до примерно 30% по массе по меньшей мере одного агента, придающего липкость;
3) от примерно 1 до примерно 30% по массе по меньшей мере одного воска;
4) факультативно, от примерно 0,01 до примерно 0,5% по массе по меньшей мере одного агента зародышеобразования; и
5) факультативно, от примерно 0,01 до примерно 5% по массе по меньшей мере одного пластификатора,
где соответствующие % по массе указаны относительно общей массы композиции клея-расплава.
13. Композиция клея-расплава по п. 12, в которой мультимодальная смесь полимеров имеет молекулярно-массовое распределение (ММР) от примерно 1,8 до примерно 3,5.
14. Композиция клея-расплава по п. 12, дополнительно содержащая антиокислитель, присутствующий в количестве от примерно 0,01 до примерно 1 мас.% относительно общей массы композиции клея-расплава.
15. Изделие, содержащее по меньшей мере один субстрат и композицию клея-расплава по п. 12.
16. Изделие по п. 15, содержащее первый субстрат и второй субстрат, причем указанные первый субстрат и второй субстрат связаны между собой посредством композиции клея-расплава, расположенной между указанными первым субстратом и вторым субстратом.
17. Изделие по п. 15, применяемое для упаковки, присоединения трубочки, прикрепления горловины, закрытия мешка, тепловой склейки, нанесения покрытия, получения переплета и сборки фильтров.
18. Способ получения изделия по п. 15, включающий
(1) нагревание композиции клея-расплава до температуры, при которой она полностью расплавлена;
(2) нанесение композиции клея-расплава на по меньшей мере одну поверхность первого субстрата с образованием слоя клея на по меньшей мере одной поверхности первого субстрата, причем указанная по меньшей мере одна поверхность частично или полностью покрыта слоем клея; и
(3) отверждение слоя клея путем активного охлаждения или обеспечение возможности остывания слоя клея до комнатной температуры.
19. Способ по п. 18, в котором после стадии (2) второй субстрат приводят в контакт со слоем клея-расплава на первом субстрате.
20. Способ по п. 18, в котором после стадии (3) поверхность слоя клея-расплава повторно расплавляют («восстанавливают»), затем второй субстрат приводят в контакт со слоем клея-расплава на первом субстрате и отверждают путем активного охлаждения или обеспечивают возможность остывания до комнатной температуры.